(57)【特許請求の範囲】
【請求項１】
ポリビニルアルコール（ＰＶＡ）フィルムを２色性の性質をもつ染料又はヨウ素にて染色し、架橋剤にて架橋し、これら工程中又はこれら工程の前後に延伸し、乾燥後、保護層であるＴＡＣ（トリアセチルセルロース）フィルムを両面又は片面に貼り合わせて偏光板を製造する方法において、
前記２色性の性質をもつ染料又はヨウ素の濃度が、０．０２ｗｔ％以上である染色浴で、染色浴の温度が１５℃以上５０℃以下、染色浴中での延伸倍率が１倍以上５倍以下であり、かつ染色浴中の浴液を攪拌させながら染色させ、水流をＰＶＡフィルムに直接当てないようにして攪拌することを特徴とする偏光板の製造方法。
【請求項２】
染色浴中に、ヨウ化カリウムに代表されるヨウ化物を０．０１〜１５ｗｔ％含む請求項１に記載の偏光板の製造方法。
【請求項３】
染色浴中に、ほう酸に代表される架橋剤を２〜１０ｗｔ％含む請求項１に記載の偏光板の製造方法。
【請求項４】
攪拌が、回転羽根による攪拌、水流による攪拌、超音波による攪拌、浴中へのエアー噴出による攪拌、延伸方向に対して垂直方向の水流による攪拌及び延伸方向と反対方向への水流による攪拌から選ばれる少なくとも一つの攪拌である請求項１に記載の偏光板の製造方法。
【請求項５】
染色工程の前に、前処理として水を主成分とする膨潤浴にて膨潤させるか、調湿処理を行うか、乾式下での延伸等を行う請求項１に記載の偏光板の製造方法。
【請求項６】
染色浴中での延伸倍率が２倍以上５倍以下である請求項１に記載の偏光板の製造方法。
【発明の詳細な説明】
【０００１】
【発明の属する技術分野】
本発明は、表示ムラ、とくに染色ムラの改善された液晶表示装置（以下、ＬＣＤと略称することがある。）に使用する偏光板及び液晶表示装置に関する。
【０００２】
【従来の技術】
ＬＣＤは、パソコン等に使用されており、近年、急激に増加している。ＬＣＤの用途は、広がってきており、近年モニター用途にも使用される様になってきている。
【０００３】
しかし、モニター用のＬＣＤは、パソコン用途と比較すると画面サイズは、大型化し、パネルの明るさ（輝度）も大きくなっている。また、パソコンの様にパーソナルな使用のみでなく、多人数で見る機会が多くなるため、正面のみからではなく、斜め方向から見たりするため高視野角の表示が求められる。またモニターは、明るい画面が求められるため、バックライトも高輝度のものが使用されていることが多い。そのため、表示を黒表示にしたり、さらに斜め方向から見たりすると、偏光板の染色状態のムラが見えやすくなり、特に、偏光板の延伸軸方向に縞状のムラが見え表示上問題になっている。故に、パネルの輝度が上がったＬＣＤに使用しても、染色のムラが見えない偏光板が求められている。
【０００４】
【発明が解決しようとする課題】
本発明は、前記従来の問題を解決するため、染色ムラに起因する表示ムラの改善されたＬＣＤに使用する偏光板の製造方法を提供することを目的とするものである。
【０００５】
【課題を解決するための手段】
前記目的を達成するため、本発明の偏光板の製造方法は、ポリビニルアルコール（ＰＶＡ）フィルムを２色性の性質をもつ染料又はヨウ素にて染色し、架橋剤にて架橋し、これら工程中又はこれら工程の前後に延伸し、乾燥後、保護層であるＴＡＣ（トリアセチルセルロース）フィルムを両面又は片面に貼り合わせて偏光板を製造する方法において、前記２色性の性質をもつ染料又はヨウ素の濃度が、０．０２ｗｔ％以上である染色浴で、染色浴の温度が１５℃以上５０℃以下、染色浴中での延伸倍率が１倍以上５倍以下であり、かつ染色浴中の浴液を攪拌させながら染色させ、水流をＰＶＡフィルムに直接当てないようにして攪拌することを特徴とする。前記２色性の性質をもつ染料又はヨウ素の濃度が０．０２ｗｔ％未満では、染色濃度が十分にならない。また染色浴の温度が１５℃未満では、染色濃度が十分にならず、５０℃を越えると基材のＰＶＡフィルムに悪影響を与え好ましくない。また染色浴中での延伸倍率が５倍を越えると、配向が進みすぎて好ましくない。また染色浴中の浴液を攪拌させながら染色させると染色ムラがなくなり、これにより表示ムラも改善できる。
【０００６】
前記方法においては、染色浴中にヨウ化カリウムに代表されるヨウ化物を０．０１〜１５ｗｔ％含んでいてもよい。
【０００７】
また前記方法においては、染色浴中にほう酸に代表される架橋剤を２〜１０ｗｔ％含んでいてもよい。
【０００８】
また前記方法においては、攪拌が回転羽根による攪拌、水流による攪拌、超音波による攪拌、浴中へのエアー噴出による攪拌、延伸方向に対して垂直方向の水流による攪拌及び延伸方向と反対方向への水流による攪拌から選ばれる少なくとも一つの攪拌であることが好ましい。
【０００９】
また染色工程の前に、前処理として水を主成分とする膨潤浴にて膨潤させるか、調湿処理を行うか、乾式下での延伸等を行ってもよい。
【００１０】
また前記方法においては、染色浴中での延伸倍率は、２倍以上５倍以下であるのが好ましい。
【００１１】
前記いずれかの方法によって製造された偏光板に反射板または半透過反射板を貼り合せた反射型偏光板または半透過反射板型偏光板としてもよい。
【００１２】
また前記いずれかの方法によって製造された偏光板に位相差板またはλ板を貼り合せた楕円または円偏光板としてもよい。
【００１３】
また前記いずれかの方法によって製造された偏光板に視角補償フィルム貼り合せた偏光板としてもよい。
【００１４】
また前記いずれかの方法によって製造された偏光板に接着剤または粘着剤を用いて輝度向上フィルムを貼り合せた偏光板としてもよい。
【００１５】
さらに前記いずれかの偏光板を液晶セルの少なくとも片側に有する液晶表示装置としてもよい。
【００１６】
【発明の実施の形態】
偏光膜の製造方法は、一般的にＰＶＡフィルムを、２色性の特性をもつヨウ素または、染料の入った浴中にて、染色する「染色工程」と、ほう酸や、ほう砂等のＰＶＡの架橋剤の入った浴中にて、架橋する「架橋工程」と、ＰＶＡの延伸を行う「延伸工程」の３工程に大別できる。なお、「延伸工程」は、通常「染色工程」および「架橋工程」と同時に行われることが多いが、別工程にて行ってもよい。また、染色工程と架橋工程も同時に行ってもよい。偏光膜は、上記３工程の後、乾燥を行い、保護層となる、トリアセチルセルロース（ＴＡＣ）フィルムや、ポリエチレンテレフタレート（ＰＥＴ）フィルム等のフィルムを、片側又は、両側に貼り合わせて製造される。モニター等の高輝度のＬＣＤに使用されても染色のムラが見えない偏光板を検討した結果上記の偏光板の製造工程中の２色性の性質をもつ染料又はヨウ素の濃度が、０．０２ｗｔ％以上である染色浴での工程において、染色浴の温度が、１５℃以上５０℃以下で、染色浴中での延伸倍率が、１倍以上５倍以下であり、染色浴中の溶液を、攪拌させながら染色させると、延伸方向への縞状の染色のムラが発生しないことを見出した。染色浴には、染料又はヨウ素以外に、ヨウ化カリウム等のヨウ化物や、ほう酸等の架橋剤が含まれていてもよい。尚、攪拌の方法は、規定するものではなくどのような方法を用いてもよい。但し、水流を、ＰＶＡフィルムに、直接当てると、水流の跡が染色のムラとして残りやすいので水流は、直接フィルムに当てないようにするのが好ましい。また、浴中の温度も均一にするのが、好ましいのは、言うまでもない。さらに、浴中でのフィルムは、たるまない様に若干延伸するのが好ましく、たるんでいる部分は、染色のムラが発生し易くなる。故に、染色時に横方向に弱く引っ張ることでシワを無くしながら染色しても良い。また、ロールに沿わせて染色し、シワが入らないようにすると良い。
【００１７】
また、浴中のフィルムのバスラインは、規定するものではなく、好ましくは水流を直接フィルムを当てないようなバスラインをするのが好ましい。
【００１８】
偏光子（偏光フイルム）としては、例えばポリビニルアルコールや部分ホルマール化ポリビニルアルコールなどの従来に準じた適宜なビニルアルコール系ポリマーよりなるフィルムにヨウ素や二色性染料等よりなる二色性物質による染色処理や延伸処理や架橋処理等の適宜な処理を適宜な順序や方式で施してなり、自然光を入射させると直線偏光を透過する適宜なものを用いうる。就中、光透過率や偏光度に優れるものが好ましい。
【００１９】
偏光子（偏光フィルム）の片側又は両側に設ける透明保護層となる保護フィルム素材としては、適宜な透明フィルムを用いうる。そのポリマーの例としてトリアセチルセルロースの如きアセテート系樹脂が一般的に用いられるが、これに限定されるものではない。
【００２０】
偏光特性や耐久性などの点より、特に好ましく用いうる透明保護フィルムは、表面をアルカリなどでケン化処理したトリアセチルセルロースフィルムである。なお偏光フィルムの両側に透明保護フィルムを設ける場合、その表裏で異なるポリマー等からなる透明保護フィルムを用いてもよい。
【００２１】
保護層に用いられる透明保護フイルムは、本発明の目的を損なわない限り、ハードコート処理や反射防止処理、スティッキングの防止や拡散ないしアンチグレア等を目的とした処理などを施したものであってもよい。ハードコート処理は、偏光板表面の傷付き防止などを目的に施されるものであり、例えばシリコーン系などの適宜な紫外線硬化型樹脂による硬度や滑り性等に優れる硬化皮膜を透明保護フィルムの表面に付加する方式などにて形成することができる。
【００２２】
一方、反射防止処理は偏光板表面での外光の反射防止を目的に施されるものであり、従来に準じた反射防止膜などの形成により達成することができる。またスティッキング防止は隣接層との密着防止を目的に、アンチグレア処理は偏光板の表面で外光が反射して偏光板透過光の視認を阻害することの防止などを目的に施されるものであり、例えばサンドブラスト方式やエンボス加工方式等による粗面化方式や透明微粒子の配合方式などの適宜な方式にて透明保護フィルムの表面に微細凹凸構造を付与することにより形成することができる。
【００２３】
前記の透明微粒子には、例えば平均粒径が０．５〜２０μｍのシリカやアルミナ、チタニアやジルコニア、酸化錫や酸化インジウム、酸化カドミウムや酸化アンチモン等が挙げられ、導電性を有する無機系微粒子を用いてもよく、また、架橋又は未架橋のポリマー粒状物等からなる有機系微粒子などを用いうる。透明微粒子の使用量は、透明樹脂１００重量部あたり２〜７０重量部、とくに５〜５０重量部が一般的である。
【００２４】
透明微粒子配合のアンチグレア層は、透明保護層そのものとして、あるいは透明保護層表面への塗工層などとして設けることができる。アンチグレア層は、偏光板透過光を拡散して視角を拡大するための拡散層（視角補償機能など）を兼ねるものであってもよい。なお上記した反射防止層やスティッキング防止層、拡散層やアンチグレア層等は、それらの層を設けたシートなどからなる光学層として透明保護層とは別体のものとして設けることもできる。
【００２５】
本発明において偏光子（偏光フィルム）と保護層である透明保護フィルムとの接着処理は、特に限定されるものではないが、例えば、ビニルアルコール系ポリマーからなる接着剤、あるいは、ホウ酸やホウ砂、グルタルアルデヒドやメラミン、シュウ酸などのビニルアルコール系ポリマーの水溶性架橋剤から少なくともなる接着剤などを介して行うことができる。かかる接着層は、水溶液の塗布乾燥層などとして形成しうるが、その水溶液の調製に際しては必要に応じて、他の添加剤や、酸等の触媒も配合することができる。
【００２６】
本発明による偏光板は、実用に際して他の光学層と積層した光学部材として用いることができる。その光学層については特に限定はないが、例えば反射板や半透過反射板、位相差板（１／２波長板、１／４波長板などのλ板も含む）、視角補償フィルムや輝度向上フィルムなどの、液晶表示装置等の形成に用いられことのある適宜な光学層の１層又は２層以上を用いることができ、特に、前述した本発明の偏光子と保護層からなる偏光板に、更に反射板または、半透過反射板が積層されてなる反射型偏光板または半透過反射板型偏光板、前述した本発明の偏光子と保護層からなる偏光板に、更に位相差板が積層されている楕円または、円偏光板、前述した本発明の偏光子と保護層からなる偏光板に、更に視角補償フィルムが積層されている偏光板、あるいは、前述した本発明の偏光子と保護層からなる偏光板に、更に輝度向上フィルムが積層されている偏光板が好ましい。
【００２７】
前記の反射板について説明すると、反射板は、それを偏光板に設けて反射型偏光板を形成するためのものであり反射型偏光板は、通常液晶セルの裏側に設けられ、視認側（表示側）からの入射光を反射させて表示するタイプの液晶表示装置などを形成でき、バックライト等の光源の内蔵を省略できて液晶表示装置の薄型化をはかりやすいなどの利点を有する。
【００２８】
反射型偏光板の形成は、必要に応じ上記した透明保護フィルム等を介して偏光板の片面に金属等からなる反射層を付設する方式などの適宜な方式にて行うことができる。ちなみにその具体例としては、必要に応じマット処理した透明保護フィルムの片面に、アルミニウム等の反射性金属からなる箔や蒸着膜を付設して反射層を形成したものなどが挙げられる。
【００２９】
また微粒子を含有させて表面微細凹凸構造とした上記の透明保護フィルムの上にその微細凹凸構造を反映させた反射層を有する反射型偏光板などもあげられる。表面微細凹凸構造の反射層は、入射光を乱反射により拡散させて指向性やギラギラした見栄えを防止し、明暗のムラを抑制しうる利点などを有する。透明保護フィルムの表面微細凹凸構造を反映させた微細凹凸構造の反射層の形成は、例えば真空蒸着方式、イオンプレーティング方式、スパッタリング方式等の蒸着方式やメッキ方式などの適宜な方式で金属を透明保護フィルムの表面に直接付設する方法などにより行うことができる。
【００３０】
また反射板は、上記した偏光板の透明保護フィルムに直接付設する方式に代えて、その透明保護フィルムに準じた適宜なフィルムに反射層を設けてなる反射シートなどとして用いることもできる。反射板の反射層は、通常、金属からなるので、その反射面がフィルムや偏光板等で被覆された状態の使用形態が、酸化による反射率の低下防止、ひいては初期反射率の長期持続の点や、保護層の別途付設の回避の点などから好ましい。
【００３１】
なお半透過型偏光板は、上記において反射層を光を反射し、かつ透過するハーフミラー等の半透過型の反射層とすることにより得ることができる。半透過型偏光板は、通常液晶セルの裏側に設けられ、液晶表示装置などを比較的明るい雰囲気で使用する場合には、視認側（表示側）からの入射光を反射させて画像を表示し、比較的暗い雰囲気においては、半透過型偏光板のバックサイドに内蔵されているバックライト等の内蔵光源を使用して画像を表示しするタイプの液晶表示装置などを形成できる。すなわち、半透過型偏光板は、明るい雰囲気下では、バックライト等の光源使用のエネルギーを節約でき、比較的暗い雰囲気下においても内蔵光源を用して使用できるタイプの液晶表示装置などの形成に有用である。
【００３２】
次に、前述した本発明の偏光子と保護層からなる偏光板に、更に位相差板が積層されている楕円または、円偏光板について説明する。
【００３３】
直線偏光を楕円または、円偏光に変えたり、楕円または、円偏光を直線偏光に変えたり、あるいは直線偏光の偏光方向を変える場合に、位相差板などが用いられ、特に、直線偏光を楕円または、円偏光に変えたり、楕円または、円偏光を直線偏光に変える位相差板としては、いわゆる１／４波長板（λ／４板とも言う）が用いられる。１／２波長板（λ／２板とも言う）は、通常、直線偏光の偏光方向を変える場合に用いられる。
【００３４】
楕円偏光板は、ＳＴＮ形液晶表示装置の液晶層の複屈折によって生じた着色（青又は黄）を補償して、前記着色のない白黒表示にする場合などに有効に用いられる。更に、３次元の屈折率を制御したものは、液晶表示装置の画面を斜め方向  から見た際に生じる着色も補償（防止）することができ好ましい。円偏光板は、例えば画像がカラー表示になる反射型液晶表示装置の画像の色調を整える場合などに有効に用いられ、また、反射防止の機能も有する。
【００３５】
ちなみに前記位相差板の具体例としては、ポリカーボネートやポリビニルアルコール、ポリスチレンやポリメチルメタクリレート、ポリプロピレンやその他のポリオレフィン、ポリアリレートやポリアミドの如き適宜なポリマーからなるフィルムを延伸処理してなる複屈折性フィルムや液晶ポリマーの配向フィルム、液晶ポリマーの配向層をフィルムにて支持したものなどがあげられる。また傾斜配向フィルムとしては、例えばポリマーフィルムに熱収縮性フィルムを接着して加熱によるその収縮力の作用下にポリマーフイルムを延伸処理又は／及び収縮処理したものや液晶ポリマーを斜め配向させたものなどがあげられる。
【００３６】
次に、前述した本発明の偏光子と保護層からなる偏光板に、更に視角補償フィルムが積層されている偏光板について説明する。
【００３７】
視角補償フィルムは、液晶表示装置の画面を画面に垂直でなく、やや斜めの方向から画面を見た場合でも、画像が比較的鮮明に見えるように視角を広げるためのフィルムである。
【００３８】
このような視角補償フィルムとしては、トリアセチルセルロースフィルムなどにディスコティック液晶を塗工したものや、位相差板が用いられる。通常の位相差板がその面方向に一軸に延伸された複屈折を有するポリマーフィルムが用いられるのに対し、視角補償フィルムとして用いられる位相差板は、面方向に二軸に延伸された複屈折を有するポリマーフィルムとか、面方向に一軸に延伸され厚さ方向にも延伸された厚さ方向の屈折率を制御した傾斜配向ポリマーフィルムのような２方向延伸フィルムなどが用いられる。傾斜配向フィルムとしては、前述したように、例えばポリマーフィルムに熱収縮性フィルムを接着して加熱によるその収縮力の作用下にポリマーフイルムを延伸処理又は／及び収縮処理したものや液晶ポリマーを斜め配向させたものなどがあげられる。位相差板の素材原料ポリマーは、先の位相差板で説明したポリマーと同様のものが用いられる。
【００３９】
前述した本発明の偏光子と保護層からなる偏光板に、輝度向上フィルムを貼り合わせた偏光板は、通常液晶セルの裏側サイドに設けられて使用される。輝度向上フィルムは、液晶表示装置などのバックライトや裏側からの反射などにより自然光が入射すると所定偏光軸の直線偏光又は所定方向の円偏光を反射し、他の光は透過する特性を示すもので、輝度向上フィルムを前述した偏光子と保護層とからなる偏光板と積層した偏光板は、バックライト等の光源からの光を入射させて所定偏光状態の透過光を得ると共に、前記所定偏光状態以外の光は透過せずに反射される。この輝度向上フィルム面で反射した光を更にその後ろ側に設けられた反射層等を介し反転させて輝度向上板に再入射させ、その一部又は全部を所定偏光状態の光として透過させて輝度向上フイルムを透過する光の増量を図ると共に、偏光子に吸収されにくい偏光を供給して液晶画像表示等に利用しうる光量の増大を図ることにより輝度を向上させうるものである。すなわち、輝度向上フイルムを使用せずに、バックライトなどで液晶セルの裏側から偏光子を通して光を入射した場合には、偏光子の偏光軸に一致していない偏光方向を有する光はほとんど偏光子に吸収されてしまい、偏光子を透過してこない。すなわち、用いた偏光子の特性にもよっても異なるが、およそ５０％の光が偏光子に吸収されてしまい、その分、液晶画像表示等に利用しうる光量が減少し、画像が暗くなる。輝度向上フイルムは、偏光子に吸収される様な偏光方向を有する光を偏光子に入射させずに輝度向上フイルムで一旦反射させ、更にその後ろ側に設けられた反射層等を介し反転させて輝度向上板に再入射させることを繰り返し、この両者間で反射、反転している光の偏光方向が偏光子を通過し得るような偏光方向になった偏光を輝度向上フイルムは、透過させ、偏光子に供給するので、バックライトなどの光を効率的に液晶表示装置の画像の表示に使用でき、画面を明るくすることができるのである。
【００４０】
前記の輝度向上フィルムとしては、例えば誘電体の多層薄膜や屈折率異方性が相違する薄膜フィルムの多層積層体の如き、所定偏光軸の直線偏光を透過して他の光は反射する特性を示すもの、コレステリック液晶層、就中コレステリック液晶ポリマーの配向フィルムやその配向液晶層をフィルム基材上に支持したものの如き、左回り又は右回りのいずれか一方の円偏光を反射して他の光は透過する特性を示すものなどの適宜なものを用いうる。
【００４１】
従って前記した所定偏光軸の直線偏光を透過するタイプの輝度向上フィルムでは、その透過光をそのまま偏光板に偏光軸を揃えて入射させることにより偏光板による吸収ロスを抑制しつつ効率よく透過させることができる。一方、コレステリック液晶層の如く円偏光を透過するタイプの輝度向上フィルムでは、そのまま偏光子に入射させることもできるが、吸収ロスを抑制する点よりはその透過円偏光を位相差板を介し直線偏光化して偏光板に入射させることが好ましい。ちなみにその位相差板として１／４波長板を用いることにより、円偏光を直線偏光に変換することができる。
【００４２】
可視光域等の広い波長範囲で１／４波長板として機能する位相差板は、例えば波長５５０ｎｍの光等の単色光に対して１／４波長板として機能する位相差層と他の位相差特性を示す位相差層、例えば１／２波長板として機能する位相差層とを重畳する方式などにより得ることができる。従って偏光板と輝度向上フィルムの間に配置する位相差板は、１層又は２層以上の位相差層からなるものであってよい。
【００４３】
なおコレステリック液晶層についても、反射波長が相違するものの組合せにして２層又は３層以上重畳した配置構造とすることにより、可視光域等の広い波長範囲で円偏光を反射するものを得ることができ、それに基づいて広い波長範囲の透過円偏光を得ることができる。
【００４４】
なお、本発明の偏光板は、上記した偏光分離型偏光板の如く偏光板と２層又は３層以上の光学層とを積層したものからなっていてもよい。従って上記の反射型偏光板や半透過型偏光板と位相差板を組合せた反射型楕円偏光板や半透過型楕円偏光板などであってもよい。２層又は３層以上の光学層を積層した光学部材は、液晶表示装置等の製造過程で順次別個に積層する方式にても形成しうるものであるが、予め積層して光学部材としたものは、品質の安定性や組立作業性等に優れて液晶表示装置などの製造効率を向上させうる利点がある。なお積層には、粘着層等の適宜な接着手段を用いうる。
【００４５】
本発明による偏光板や光学部材には、液晶セル等の他部材と接着するための粘着層を設けることもできる。その粘着層は、アクリル系等の従来に準じた適宜な粘着剤にて形成することができる。就中、吸湿による発泡現象や剥がれ現象の防止、熱膨張差等による光学特性の低下や液晶セルの反り防止、ひいては高品質で耐久性に優れる液晶表示装置の形成性などの点より、吸湿率が低くて耐熱性に優れる粘着層であることが好ましい。また微粒子を含有して光拡散性を示す粘着層などとすることもできる。粘着層は必要に応じて必要な面に設ければよく、例えば、本発明の偏光子と保護層からなる偏光板の保護層について言及するならば、必要に応じて、保護層の片面又は両面に粘着層を設ければよい。
【００４６】
偏光板や光学部材に設けた粘着層が表面に露出する場合には、その粘着層を実用に供するまでの間、汚染防止等を目的にセパレータにて仮着カバーすることが好ましい。セパレータは、上記の透明保護フィルム等に準じた適宜な薄葉体に、必要に応じシリコーン系や長鎖アルキル系、フッ素系や硫化モリブデン等の適宜な剥離剤による剥離コートを設ける方式などにより形成することができる。
【００４７】
なお上記の偏光板や光学部材を形成する偏光フィルムや透明保護フィルム、光学層や粘着層などの各層は、例えばサリチル酸エステル系化合物やベンゾフェノン系化合物、ベンゾトリアゾール系化合物やシアノアクリレート系化合物、ニッケル錯塩系化合物等の紫外線吸収剤で処理する方式などの適宜な方式により紫外線吸収能をもたせたものなどであってもよい。
【００４８】
本発明による偏光板は、液晶表示装置等の各種装置の形成などに好ましく用いることができる。液晶表示装置は、本発明による偏光板を液晶セルの片側又は両側に配置してなる透過型や反射型、あるいは透過・反射両用型等の従来に準じた適宜な構造を有するものとして形成することができる。従って液晶表示装置を形成する液晶セルは任意であり、例えば薄膜トランジスタ型に代表されるアクティブマトリクス駆動型のもの、ツイストネマチック型やスーパーツイストネマチック型に代表される単純マトリクス駆動型のものなどの適宜なタイプの液晶セルを用いたものであってよい。
【００４９】
また液晶セルの両側に偏光板や光学部材を設ける場合、それらは同じものであってもよいし、異なるものであってもよい。さらに液晶表示装置の形成に際しては、例えばプリズムアレイシートやレンズアレイシート、光拡散板やバックライトなどの適宜な部品を適宜な位置に１層又は２層以上配置することができる。
【００５０】
本発明の偏光板は、高輝度のモニター用等のＬＣＤにおいても染色に起因するムラが見えなくなる。
【００５１】
【実施例】
以下実施例を用いて本発明をさらに具体的に説明する。
【００５２】
（比較例１）
クラレ製ＰＶＡ（９Ｐ７５Ｒ）フィルム（厚み７５μｍ）を用いて、ヨウ素濃度０．３ｗｔ％およびＫＩ含有の染色浴（３５℃）にて、溶液を攪拌しない状態で、延伸倍率２倍にて、染色後、ほう酸の入った架橋浴（５０℃）にて、２．５倍延伸し、トータル延伸倍率を５倍として延伸した（厚み２８μｍ）。溶液を攪拌しない状態で染色するのは、従来法である。
【００５３】
その後、６０℃の乾燥機で乾燥し偏光子を作製し、その後、ＴＡＣ（トリアセチルセルロース）フィルムを接着剤を用いて貼り合せて偏光板を作製した。
【００５４】
（実施例１）
染色浴の浴液を水流（２ｍ／秒）を用いて攪拌した以外は、比較例と同様にして、偏光板を作製した。このとき水流は、ＰＶＡに直接当てないようにした。
【００５５】
（偏光板のムラの評価方法１）
暗室にて照度３３０００Ｌｕｘのバックライト上に、評価する２枚の偏光板を偏光軸が、直交状態になる様において、正面および、斜め方向から見て偏光軸と垂直方向（延伸方向）に縞状のムラが、目視にて見えるかを確認した。
【００５６】
（偏光板のムラの評価方法２）
市販品のＬＣＤモニター（３００カンデラ）の液晶セルに貼ってある上下の偏光板を剥がして、評価する偏光板を、粘着剤を用いて上下に貼り合わせた後、モニターの表示を黒色表示にして、モニターをみる視角を、正面および斜め方向に変えて偏光板の偏光軸と垂直方向（延伸方向）にスジ（縞）状のムラが見えるかを確認した。
【００５７】
その結果を表１に示す。
【００５８】
【表１】
0003898416.tif 000002
【００５９】
表１から明らかなとおり、実施例１は染色液を攪拌したので、染色ムラも表示ムラも見られなかった。これに対して比較例１は染色液を攪拌しなかったので、染色ムラも表示ムラも見られた。
【００６０】
【発明の効果】
以上説明したとおり本発明の偏光板の製造方法は、ポリビニルアルコール（ＰＶＡ）フィルムを染色する際に、２色性の性質をもつ染料又はヨウ素の濃度が、０．０２ｗｔ％以上である染色浴で、染色浴の温度が１５℃以上５０℃以下、染色浴中での延伸倍率が１倍以上５倍以下であり、かつ染色浴中の浴液を攪拌させながら染色させ、水流をＰＶＡフィルムに直接当てないようにして攪拌することにより、染色ムラに起因する表示ムラの改善されたＬＣＤに使用する偏光板を製造することができる。